СПОСОБ РЕГЕНЕРАЦИИ РЕЗИНЫ

1. Способ регенерации резин и получения резиновой смеси на основе регенерированной резиновой крошки, включающий стадии смешения резиновой крошки с пластификатором, активатором регенерации, катализатором и растворителем, отличающийся тем, что
2
в качестве активатора используют по меньшей мере один однозамещенный гидразин с общей формулой R-NH-NH, где R - алкил или фенил, необязательно содержащий один или более заместителей, с температурой плавления не более 25°С, температурой кипения не менее 150°С и давлением насыщенных паров при 25°С не более 10 мм рт. ст., или солянокислую или сернокислую соль указанного гидразина, или смесь указанной соли со щелочным агентом;
в качестве пластификатора используют по меньшей мере одно растительное масло, совместимое с резиной, каучуками и активатором, и/или по меньшей мере одно отработанное, вулканизованное и полимеризованное растительное масло или смесь таких масел, или низкомолекулярный каучук, деструктированный товарный каучук или смесь таких каучуков, или смесь указанных масел и каучуков;
в качестве катализатора используют раствор соли переходного металла в спирте или пластификаторе;
в качестве щелочного агента используют порошкообразные гидроксиды щелочных металлов, их смеси с добавлением спирта, порошкообразные оксиды и гидроксиды  щелочноземельных металлов, карбонаты щелочных металлов, их смеси с добавлением воды; при следующем содержании компонентов в мас.% от конечной массы смеси:
1) активатор, содержащий:
однозамещенный гидразин,
0,15-0,95
или смесь
однозамещенного гидразина гидрохлорида
0,5-1,8
щелочного агента
0,5-1,5
необязательно, спирта или воды
0,25-1,5
или смесь
однозамещенного гидразина сульфата
0,7-2,5
щелочного агента
0,5-1,5
необязательно, спирта или воды
0,25-1,5
2) пластификатор
6,0-20,0
3) катализатор, содержащий:
соль переходного металла
0,15-0,8
спирт
0,75-4,0
4) резиновая крошка
до 100,0,
при этом смешение проводят в смесителе для сыпучих материалов в присутствии кислорода при температуре не выше 100°С в следующей последовательности:
резиновую крошку смешивают с пластификатором до равномерного распределения всего пластификатора по поверхности крошки, затем добавляют активатор и также перемешивают до равномерного распределения его по поверхности крошки, после этого добавляют катализатор, и полученную смесь перемешивают до равномерного распределения катализатора по крошке.
2. Способ по п. 1, отличающийся тем, что применяемый активатор является спирторастворимым.
3. Способ по п. 1, отличающийся тем, что указанный активатор выбран из группы, включающей фенилгидразин, бутилгидразин, изобутилгидразин, втор-бутилгидразин, пентилгидразин, изопентилгидразин, втор-пентилгидразин, трет-пентилгидразин, гексилгидразин, изогексилгидразин, втор-гексилгидразин, трет-гексилгидразин, гептилгидразин, изогептилгидразин, втор-гептилгидразин, 2-гидразиноэтанол, 2-гидразинопропанол, их гидрохлориды и/или сульфаты.
4. Способ по п. 1, отличающийся тем, что растительное масло, используемое в качестве пластификатора, выбрано из группы, включающей льняное, подсолнечное, соевое, хлопковое, рисовое, кукурузное, рапсовое, пальмовое, сурепное или кунжутное масло.
5. Способ по п. 1, отличающийся тем, что солью переходного металла, используемой в катализаторе, является хлорид железа (II).
6. Способ по п. 1, отличающийся тем, что в качестве катализатора используют тонкодисперсную свежеприготовленную суспензию сульфата железа (II) в спиртовом растворе хлорида кальция.
7. Способ по п. 1, отличающийся тем, что после смешения указанной резиновой крошки с пластификатором активатор регенерации добавляют в сухом виде или в виде спиртового или водного раствора.
8. Способ по п. 1, отличающийся тем, что указанный щелочной агент используют в сухом виде или в виде водного раствора.
9. Способ по п. 1, отличающийся тем, что в качестве спирта используют этиловый или изопропиловый спирт или их смесь.
10. Способ по п. 1, отличающийся тем, что смешение производят при температуре 40°С.
11. Способ по п. 1, отличающийся тем, что после смешения указанной резиновой крошки с пластификатором и активатором регенерации указанную смесь выдерживают в течение не менее 25-30 мин перед добавлением катализатора.
12. Способ по п. 1, отличающийся тем, что катализатор перед добавлением смешивают с 30-50% от общего количества добавляемого пластификатора.
13. Способ по п. 1, отличающийся тем, что в полученную резиновую смесь дополнительно добавляют до 15 мас.% натурального или синтетического каучука или их смеси.
14. Способ по п. 1, отличающийся тем, что в полученную резиновую смесь дополнительно добавляют до 15 мас.% натурального или синтетического каучука или их смеси в смеси с до 8% мас. технического углерода.
15. Способ по п. 1, отличающийся тем, что в полученную резиновую смесь дополнительно добавляют до 15 мас.% натурального или синтетического каучука или их смеси с до 8 мас.% технического углерода, до 0,8 мас.% окиси цинка, до 0,3 мас.% стеариновой кислоты, до 0,3 мас.% порошкообразной серы.